상기 제조 예 1 및 2 , 및 비교 제조 예 1 및 2 에서 얻 어 진 연마 입자 25 g 씩 을 각각 NaCl ( Aldrich , 99 . 9 %) 25 g 및 6 ㎜ 스테인리스 스틸 볼 미디어 1000 g 과 함께 600 ㎖ 용량 의 스틸 용기 에 넣 어 플랜 터리 밀 ( planetary , Fritsch ) 을 이용 해 밀링 하 였으며 , 분쇄 된 연마 입자 를 750 ℃ 에서 열처리 한 후 물 로 세척 하 여 미세 화 된 수산화 세륨 연마 입자 를 얻 었 다 .